Brevet FR2607139A1 — publié le 19880527

La présente invention concerne des polymères modifiés comportant des groupements latéraux amino-substitués dérivés de composés à fonction amine primaire. Les polymères de la présente invention sont en particulier utilisables comme additifs permettant l'amélioration des propriétés d'écoulement à froid des distillats moyens d'hydrocarbures (fuels et gazoles). Les polymères modifiés de la présente invention résultent de la réaction d'au moins un composé à fonction amine primaire répondant à l'une des formules générales (I) ou (II), décrites ci-après, sur un polymère de condensation (polyester insaturé) résultant de la condensation d'au moins un composé aliphatique monoépoxydé (dénommé ci-après composé monoépoxydé) sur au moins un composé aliphatique insaturé dicarboxylique vicinal, comportant au moins une insaturation éthylénique en alpha de l'un des groupes carboxyliques (dénommé ci-après composé dicarboxylique). Les polymères de condensation, résultant de la condensation d'au moins un composé monoépoxydé sur au moins un composé dicarboxylique sont des composés décrits dans l'art antérieur et connus, pour certains d'entre eux, comme additifs ayant une action sur le point d'écoulement des pétroles bruts et des fuel-oils (US-A-4135887). De façon surprenante, on a découvert que les composés de la présente invention sont des additifs permettant une amélioration plus importante des propriétés d'écoulement à froid des distillats moyens d'hydrocarbures que celle obtenue avec la plupart des additifs préconisés dans l'art antérieur. Les polymères de condensation servant à préparer les polymères modifiés de la présente invention sont obtenus par les méthodes classiques de préparation des polymères de condensation bien connues de l'homme du métier. Le composé dicarboxylique que l'on emploie dans la présente invention est généralement un composé monoinsaturé de 4 à 8 atomes de carbone par molécule, par exemple l'acide maléique, l'acide fumarique, l'acide itaconique, l'acide citraconique et l'acide mésaconique. Le composé dicarboxylique est de préférence un anhydride cyclique monoinsaturé tel que par exemple l'anhydride maléique, les anhydrides alkylmaléiques et les anhydrides alcényl-succiniques. Dans le cadre de l'invention, les anhydrides préférés sont l'anhydride maléique, l'anhydride citraconique (méthylmaléique) et l'anhydride itaconique (méthylène-succinique). Le composé monoépoxydé utilisé dans le cadre de l'invention est généralement un composé ayant au moins 4 atomes de carbone dans sa molécule dont le groupe époxy est en position terminale; on utilise de préférence un monoépoxyalkane terminal. Les monoépoxyalkanes terminaux utilisés de préférence dans la présente invention répondent à la formule générale: o0 1/\ R -C-CH2 R2 dans laquelle R est l'hydrogène ou un groupe alkyle inférieur ayant par exemple de un à quatre atomes de carbone, tel que méthyle, éthyle, propyles et butyles; R est un groupe alkyle, de préférence linéaire, ayant généralement de 2 à environ 48 atomes de carbone, de préférence de 10 à environ 48 atomes de carbone et plus particulièrement de 12 à environ 30 atomes de carbone. Les monoépoxyalkanes préférés sont ceux dans lesquels R est l'hydrogène et R un groupe alkyle linéaire ayant de 12 à 30 atomes et d'une manière la plus préférée de 12 à 24 atomes de carbone. A titre d'exemples spécifiques d'époxyalkanes, on peut citer: l'époxy-l1, 2-butane, l'époxy-l,2-pentane, l'époxy-l1,2-hexane, l'époxy-l1,2-heptane, l'époxy-l1,2-octane, l'époxy-l1,2-nonane, l'époxy-l,2-décane, l'époxy-l,2undécane, l'époxy-1,2-dodécane, l'époxy-1,2-tétradécane, l'époxy-1,2pentadécane, l'époxy-1,2-hexadécane, l'époxy-l1,2-heptadécane, l'epoxy-1, 2-octadécane, l'époxy-1,2-nonadécane, l'époxy-l1,2-eicosane, l'époxy-1,2docosane, l'époxy-1,2-tétracosane, l'époxy-1,2-hexacosane et les polybutènes époxydés de masse moléculaire moyenne (Mn) comprise entre environ 100 et environ 1000. Le polyester insaturé est généralement obtenu en faisant réagir au moins un composé dicarboxylique (tel que défini ci-dessus) avec au moins un composé monoépoxydé (tel que défini ci-dessus) en présence d'un catalyseur de condensation, par exemple un acide et de préférence un acide fort tel que l'acide chlorhydrique. La condensation entre au moins un composé dicarboxylique et au moins un composé monoépoxydé peut être effectuée en présence ou en absence de solvant. On peut par exemple utiliser un solvant hydrocarboné tel que le benzène, l'hexane, le cyclohexane, le toluène, le xylène ou un mélange d'hydrocarbures tel que par exemple une coupe hydrocarbonée à point d'ébullition élevé telle qu'un kérosène ou un gazole. La réaction de condensation est généralement effectuée à une température d'environ 50 à 200 C et de préférence d'environ 80 à C pendant environ 1 heure à environ 30 heures et de préférence pendant environ 5 heures à environ 15 heures. La condensation entre le composé dicarboxylique et le composé monoépoxydé est effectuée en employant des quantités de chacun de ces composés telles que le rapport molaire composé monoépoxydé/composé dicarboxylique soit généralement compris entre 0,8:1 et 1,2:1 et de préférence entre environ 0,9:1 et environ 1,15:1 et plus particulièrement entre environ 1:1 et environ 1,15:1. Le polyester insaturé, ainsi obtenu, est ensuite mis en réaction avec au moins un composé à fonction amine primaire tel que défini ci-après. La réaction est généralement effectuée en présence d'un solvant qui peut être identique ou différent de celui utilisé dans l'étape de préparation du polyester insaturé. Lorsque le solvant utilisé dans cette réaction d'addition du composé à fonction amine est le même que celui employé lors de la formation du polyester, il est possible de ne pas isoler le polyester et d'effectuer la réaction sur le produit brut de polycondensation, éventuellement après avoir enlevé le catalyseur employé pour la polycondensation. Lorsque la polycondensation a été effectuée sans employer de solvant, le polyester est de préférence d'abord dissous avec une quantité de solvant représentant généralement en poids le poids du polyester formé, puis on effectue la réaction d'addition avec le composé à fonction anime primaire. Les composés à fonction anime primaire que l'on utilise répondent à l'une des formules générales suivantes: (I) R - Z O CH2 n NH m H et (II) HO - R" - NH2 o R représente un radical aliphatique monovalent de 1 à 30 atomes de carbone, de préférence saturé; Z est choisi parmi les groupes -0-, -NH-, et -NR'- dans lesquels R' représente un radical aliphatique, de préférence saturé, monovalent ayant de 1 à 30 atomes de carbone, de préférence de 10 à 24 atomes de carbone et préférentiellement R' est un radical linéaire; n est un nombre entier de 2 à 4; m est zéro lorsque Z est -NH- ou un nombre entier de 1 à 4 dans tous les cas; R" représente un radical aliphatique, de préférence saturé, divalent ayant de 2 à 24 atomes de carbone. Les composés de formule (I) ci-dessus peuvent consister en des monoalkylamines primaires de formule R-NH2 (dans ce cas, dans la formule (I), Z représente le groupement -NH-, et la valeur de m est zéro). De préférence, le radical R est linéaire et renferme de 10 à 24 atomes de carbone. Comme exemples spécifiques de ces amines, on peut citer: la méthylamine, l'éthylamine, la propylamine, la butylamine, la pentylamine, l'hexylamine, l'heptylamine, l'octylamine, la nonylamine, la décylamine, la dodécylamine, la tétradécylamine, l'hexadecylamine, l'octadécylamine; l'eicosylamine et la docosylamine. Les composés de formule (I) peuvent encore consister en des polyamines aliphatiques saturées répondant à la formule: R - NH-[4CH2+.n NHRm H qui correspond à la formule générale (I) dans laquelle Z représente le groupement -NH-; m peut avoir une valeur de 1 à 4 et n une valeur de 2 à 4, de préférence 3. De préférence, le radical R est linéaire et renferme de 8 à 24 atomes de carbone. Comme composés spécifiques, on peut citer les N-alkyl diamino-l, 3 propane dans lesquels le groupe alkyle comporte de 1 à 24 atomes de carbone et de préférence de 7 à 24 atomes -de carbone par exemple le Ndodécyl diamino-l,3 propane, le N-tétradécyl diamino- 1,3 propane, le Nhexadécyl diamino-l,3 propane, le N-octadécyl diamino- 1,3 propane, le N-eicosyl diamino-l,3 propane et le N-docosyl diamino- 1,3 propane; on peut également citer les N-alkyl dipropylène triamines dans lesquelles le groupe alkyle comporte de 1 à 24 atomes de carbone et par exemple parmi les composés dont le groupe alkyle comporte de 12 à 24 atomes de carbone, la N-hexadécyldipropylène triamine, la Noctadécyldipropylène triamine, la N-eicosyldipropylène triamine et la N-docosyldipropylène triamine. Les composés de formule (I) peuvent également consister en des polyamines répondant à la formule: RN NHm H R 2 n m correspondant à la formule générale (I) o Z représente -NR'- et o R et R', identiques ou différents, sont chacun un radical-alkyle ayant de 1 à 30 et de préférence de 8 à 24 atomes de carbone, R et R' renfermant à eux deux de préférence de 16 à 32 atomes de carbone; n a une valeur de 2 à 4 et m une valeur de 1 à 4; R et R' sont de préférence linéaires. Comme composés spécifiques, on peut citer le N,N-diéthyl diamino-l,2 éthane, le N,N-diisopropyl diamino-l,2 éthane, le N,N-dibutyl diamino-l,2 éthane, le N,N-diéthyl diamino-l,4 butane, le N,N-diméthyl diamino-l,3 propane, le N,N-diéthyl diamino-l,3 propane, le N,N-dioctyl diamino-l,3 propane, le N,N-didécyl diamino-l,3 propane, le N,N-didodécyl diamino-l,3 propane, le N,N-ditétradécyl diamino-l,3 propane, le N,N-dihexadécyl diamino-l,3 propane, le N,N-dioctadécyl diamino-l,3 propane, la N,Ndidodécyldipropylène triamine, la N,N-ditétradécyldipropylène triamine, la N,N-dihexadécyldipropylène triamine, la N,N-dioctadécyldipropylène triamine, le N-méthyl N-butyl diamino-l,2 éthane, le N-méthyl N-octyl diamino-l,2 éthane, le N-éthyl N-octyl diamino-l,2 éthane, le N-méthyl Ndécyl diamino-l,2 éthane, le N-méthyl N-dodécyl diamino 1,3 propane, le Nméthyl N-hexadécyl diamino-l,3 propane et le N-éthyl N-octadécyl diamino-l,3 propane. Enfin, les composés de formule (I) peuvent consister en des éther-amines répondant plus particulièrement à la formule: R - 0-44H;-± NH- H 2 t km qui correspond à la formule générale (I) dans laquelle Z est un atome d'oxygène; de préférence, le radical R est substantiellement linéaire et renferme de 8 à 24 atomes de carbone, m est un nombre entier de 1 à 4 et n est un nombre entier de 2 à 4, préférentiellement 2 ou 3. Parmi les alkyl-éther-amines, on peut citer comme composés spécifiques: la méthoxy-2 éthylamine, la méthoxy-3 propylamine, la méthoxy-4 butylamine, l'éthoxy-3 propylamine, l'octyloxy-3 propylamine, la décyloxy- 3 propylamine, l'hexadécyloxy-3 propylamine, l'éicosyloxy-3 propylamine, la docosyloxy-3 propylamine, le N-(octyloxy-3 propyl) diamino-l,3 propane, le N-(décyloxy-3 propyl) diamino-l,3 propane, la (triméthyl-2,4,6 décyl) oxy-3 propylamine et le N- (triméthyl-2,4,6 décyl) oxy-3 propyl diamino-l,3 propane. Le composé à fonction amine primaire mis en jeu dans la préparation des copolymères modifiés de l'invention peut aussi consister en un aminoalcool de formule (II): HO - R" - NH2 o R" représente un radical aliphatique, de préférence saturé, divalent, linéaire ou ramifié, de préférence linéaire, renfermant de 2 à 24 atomes de carbone, et de préférence de 9 à 18 atomes de carbone. On utilise de préférence des aminoalcools comportant une fonction alcool primaire. Comme exemple spécifiques, on peut citer: - la monoéthanolamine, l'aminol propanol-3, l'amino-l butanol-4, l'amino-l pentanol-5, l'amino-l hexanol-6, l'amino-l heptanol-7, l'amino-l octanol-8, l'amino-l décanol10, l'amino-l undécanol-ll, l'amino-l tridécanol-13, l'amino-l tétradécanol-14, l'amino-l hexadécanol-16, l'amino-2 méthyl-2 propanol-l, l'amino-2 butanol-l et l'amino-2 pentanol-1. I1 doit être entendu qu'il est possible de mettre en jeu comme composé à fonction amine primaire un ou plusieurs composés répondant à la formule (I) et/ou un ou plusieurs composés répondant à la formule (II). Comme exemples spécifiques de mélange de composés à fonction amine primaire, on peut citer: - les coupes d'amines grasses primaires dont les chaînes alkyles comportent, en proportions molaires approximatives données dans le tableau ci-après, des chaines en C8, C10, C12, C14, C16, C18, C20 et C. 22' I chaines alkyles t Coupe C8 IClOO C12 C14 C16 | C18 1 C20 |C22 1 I \1,1, 1 1 1_I__ I_ I A 0 0O 1% 28% 71%I 0 0 i I I I III I I_I I1- |t B 0 0 | 1% | 55% 42% 12% | 40o% _ _ it C 3% 6% 56% 18% 10% 7% I 0 t 0 * La coupe C contient 5 % de chaine alkyle en C18 insaturé et 2 % de chaine alkyle en C18 saturé. La réaction d'addition du composé à fonction amine primaire sur le polyester insaturé est généralement effectuée par simple chauffage à une température généralement d'environ 25 à 200 C, de préférence de à 180 C et par exemple à environ 140 C. La réaction est effectuée par addition du composé à fonction amine primaire au polyester insaturé dissous dans un solvant choisi par exemple parmi ceux mentionnés ci-dessus, et chauffage, à la température choisie, pendant un temps suffisant pour que la réaction soit substantiellement complète. La durée de la réaction entre le composé à fonction amine primaire et le polyester insaturé est généralement comprise entre environ 1 et 24 heures et le plus souvent entre environ 2 à 10 heures et par exemple environ 4 heures. La quantité de composé à fonction amine primaire mise en réaction est généralement de 0,8 à 1,2 mole et de préférence de 0,9 à 1,1 mole par mole de composé dicarboxylique mis en jeu dans la formation du polyester insaturé. La quantité de composé à fonction amine est par exemple d'environ 1 mole pour 1 mole de composé dicarboxylique. Les polymères modifiés de la présente invention qui peuvent être avantageusement utilisés comme additifs dans les distillats moyens du pétrole sont ceux qui comportent des chaines latérales pendantes sensiblement linéaires ayant au moins 10 atomes de carbone et de préférence au moins 12 atomes de carbone, la dite chaîne pouvant comporter des atomes d'oxygène et/ou d'azote. Ces chaînes latérales peuvent provenir soit du composé monoépoxydé utilisé dans la préparation du polyester insaturé, soit du composé à fonction amine primaire mis en réaction avec le polyester insaturé, soit à la fois du composé monoépoxydé et du composé à fonction amine primaire. De préférence, les polymères modifiés selon l'invention utilisés comme additifs dans les distillats moyens sont ceux qui comportent des chaines latérales pendantes ayant au moins 10 atomes de carbone et plus avantageusement au moins 12 atomes de carbone, provenant à la fois du composé monoépoxydé utilisé dans la préparation du polyester 260 7 1 39 insaturé et du composé à fonction amine primaire mis en réaction avec le polyester insaturé. Les polymères modifiés selon l'invention ont généralement une masse moléculaire en nombre d'environ 400 à 20 000 et de préférence d'environ 500 à 5 000. Les polymères modifiés préférés selon l'invention tels qu'ils sont définis ci-dessus sont particulièrement efficaces pour abaisser le point d'écoulement des distillats moyens de pétrole. Les additifs sont obtenus en solution dans le solvant choisi et peuvent être utilisés sous cette forme directement dans les distillats moyens de pétrole (par exemple dans les gazoles) dont on souhaite améliorer le point d'écoulement. Pour observer une nette amélioration du point d'écoulement des coupes de gazoles considérées dans l'invention, et définies ci-après, il est nécessaire d'ajouter ces additifs à des concentrations allant par exemple de 0,001 à 2 % en poids et de préférence de 0,01 à 1 % en poids et plus avantageusement de 0,02 à 0,3 % en poids. Les compositions de gazoles selon l'invention comprennent une proportion majeure de distillat moyen de pétrole ayant un intervalle de distillation selon la norme de distillation ASTM D 8667 se situant entre 150 et 450 C (fuels-oils, gazoles) et une proportion mineure, suffisante pour -en abaisser le point d'écoulement, d'au moins un polymère modifié défini ci-avant. Les gazoles considérés plus particulièrement ont un intervalle de distillation allant d'une température initiale d'environ 160 à 190 C à une température finale d'environ 360 à 430 C. Les compositions de gazole comprenant une proportion majeure de distillat moyen et au moins un additif choisi parmi les polymères modifiés selon l'invention, définis ci-avant, en quantité suffisante pour en abaisser le point d'écoulement, peuvent également comprendre d'autres additifs tels que par exemple des additifs antioxydants, des additifs dispersant les boues, des inhibiteurs de corrosion, etc... Les compositions comprennent généralement au moins 95 % et de préférence au moins 98 % en poids de distillat moyen. L'abaissement du point d'écoulement peut aller, par exemple jusqu'à 21 C ou plus. En outre, il est possible d'observer simultanément un abaissement du point de trouble pouvant aller, par exemple, jusqu'à 4 C ou plus. Les polymères modifiés utilisés dans l'invention permettent, par leur action sur les phénomènes cinétiques de cristallisation, en particulier des paraffines, et sur la modification de la taille des cristaux qui se forment, l'emploi de la suspension à une température plus basse sans bouchage des canalisations, ni colmatage des filtres. Lorsque les cristaux de paraffines dont la formation est provoquée par le refroidissement sont apparus, leur tendance naturelle est de se rassembler par gravité dans la partie basse. Ce phénomène, généralement connu sous le terme de sédimentation, provoque le bouchage des canalisations et le colmatage des filtres et est préjudiciable à la bonne utilisation des distillats moyens et notamment des gazoles et fuels domestiques à basse température. Les polymères modifiés de l'invention diminuent la vitesse de sédimentation des paraffines formées par refroidissement des gazoles et autres distillats moyens; les paraffines restant davantage en suspension se déposent moins sur les parois des conduites en contact avec les gazoles et autres distillats moyens, retardant ainsi le bouchage des dites conduites, et permettant d'utiliser un produit de caractéristiques données à une température nettement plus basse ou d'employer à une température donnée un produit, qui obtenu par le raffineur sans modification du schéma de distillation, n'a pas 26 0 7 1 3 9 initialement les spécifications requises; spécifications qui évoluent actuellement dans le sens d'une plus grande sévérité. Les exemples suivants illustrent l'invention sans en limiter la portée. Dans les exemples, les coupes de gazoles utilisées sont celles qui figurent au tableau I; elles sont caractérisées d'après la distillation ASTM D 8667, ces- coupes de gazoles d'origine ARAMCO sont désignées par G1 et G2; leur masse volumique est également indiquée sur le tableau I. Pour les coupes G1 et G2 sans additif et pour les compositions contenant un additif, deux déterminations ont été effectuées: - le point de trouble suivant la norme ASTM D 2500-66 - le point d'écoulement suivant la norme ASTM D97-66. TABLEAU I I -Distillation ASTM | l Gazoles D 8667 Gazoles D 8667 % distillé | Masse volumique | | | Pi, C | PfIc | à350 C à 15 C en kg/l 1 G1 | 162 378 89 0,838 l | G2 | 184 385 85 0,853 1l Exemple 1 (comparatif) On introduit dans un réacteur de 250 ml muni d'un réfrigérant et d'un système d'agitation, 9,8 g (0,1 mole) d'anhydride maléique et 28,4 g (0,11 équivalent molaire) d'époxy hexadécane à 6,2 % poids d'oxygène, puis 0,3 ml d'acide chlorhydrique concentré 12N. On porte à 140 C et on maintient le mélange à cette température pendant 10 heures tout en agitant. On obtient un polyester insaturé sous forme d'un produit jaune, solide à la température ambiante, fondant vers 50 OC, que l'on dissout facilement dans approximativement le même poids de xylène soit environ 40 g: cette solution constitue la solution mère de l'additif A. Le polyester peut être caractérisé par les moyens classiques d'analyses; son spectre IR montre la disparition des bandes dues à -1 -1 l'anhydride maléique à 1850 cm et 1780 cm et l'apparition d'une -1 forte bande ester à 1720 cm Exemple 2 a) On prépare de la même manière que dans l'exemple 1 la même solution dans le xylène du même polyester que celui décrit dans l'exemple 1. b) Dans le réacteur contenant le polyester insaturé dissous dans le xylène, on ajoute 28 g (0,1 équivalent molaire d'amine primaire) d'une coupe d'amines grasses primaires dont les chaines alkyles comportent en moyenne en moles 1 % de C14, 28 % de C16 et 71% de C18. Après 4 heures de chauffage à 140 C tout en agitant, on obtient une solution d'un produit qui après évaporation du solvant serait à température ambiante un solide marron que l'on peut caractériser par les moyens classiques d'analyses: sa masse moléculaire moyenne en nombre est de 1700 (mesurée par chromatographie d'Exclusion Stérique (Size Exclusion Chromatography), le spectre de R.M.N. montre la disparition de l'insaturation et confirme l'addition de l'amine sur la double liaison. La solution obtenue est diluée de façon à obtenir une solution à 50 % en poids dans le xylène, du produit, qui constitue la solution mère de l'additif I. Exemples 3 à 6 On prépare un polyester insaturé suivant l'exemple 2 a) et l'on procède sur diverses parts de ce polyester insaturé à l'addition de composés présentant des fonctions amines primaires, en suivant le mode opératoire décrit dans l'exemple 2 b) et en respectant les proportions molaires de l'exemple 2. Les spectres IR et RMN des produits présentent les mêmes bandes caractéristiques que celles de l'additif I. Exemple 3 La coupe d'amines grasses primaires additionnée au polyester est constituée d'amines primaires dont les chaines alkyles comprennent environ en moles: 1 % de C14, 5 % de C16, 42 % de C18,, 12 % de C20 et 40 % de C22. On obtient ainsi une solution de l'additif II. ID Exemple 4 La coupe d'amines grasses primaires additionnée au polyester est constituée d'amines primaires dont les chaines alkyles comprennent environ en moles 3 % de C8, 6 % de C10, 56 % de C12, 18 % de C14, 10 % de C16, 2 % de C18 et 5 % de C18 insaturé. On obtient ainsi une solution de l'additif III. Exemple 5: Le composé à fonction amine primaire utilisé est l'hexadécyl oxy-3 propylamine. Le produit obtenu, en solution dans le xylène, constitue une solution de l'additif IV. Exemple 6: Le composé à fonction amine primaire utilisé est l'amino-1 hexadécanol-16. Le produit obtenu, en solution dans le xylène constitue une solution de l'additif V. Exemple 7 à 12: On prépare suivant les conditions expérimentales décrites dans l'exemple 2 a) des polyesters insaturés qui diffèrent de celui qui a été décrit dans l'exemple 2 a) par la nature de l'époxyalcane. On additionne ensuite sur ces polyesters insaturés la même coupe d'amines grasses que celle qui a été décrite dans l'exemple 2 b) en suivant le même mode opératoire que celui décrit dans cet exemple 2 et en respectant les proportions molaires de cet exemple 2. Exemple 7: L'époxyalcane utilisé pour préparer le polyester insaturé de cet exemple est un époxyeicosane à 5,2 % d'oxygène. L'addition de la coupe d'amines décrite dans l'exemple 1 b) fournit une solution de l'additif VI. L'additif VI a une masse moléculaire moyenne en nombre de 2400 (mesurée par Chromatographie d'Exclusion Stérique). Exemple 8: On utilise un époxyoctadécane à 5,8 % d'oxygène pour préparer un polyester insaturé sur lequel est additionnée la coupe d'amines décrite dans l'exemple 1 b), ce qui fournit une solution de l'additif VII. Exemple 9: Un époxytétradécane à 7,7 % d'oxygène est utilisé pour préparer un polyester insaturé sur lequel est additionnée la coupe d'amines décrite dans l'exemple 1 b), ce qui fournit une solution de l'additif VIII. Exemple 10: L'époxyde obtenu à partir d'une coupe d'alpha oléfines linéaires en C15C20 (comportant en poids en moyenne 17 % de C15, 18 % de C16, 17 % de C17, 17 % de C18, 15 % de C19 et 12 % de C20) époxydée à 5 % poids d'oxygène sert à préparer un polyester insaturé qui après addition de la coupe d'amines décrite dans l'exemple 1 b) fournit une solution de l'additif IX. Exemple 11: L'époxyde obtenu à partir d'une coupe d'alpha-oléfines linéaires C18-C24 (environ en poids 1 % de C18, 49 % de C20, 42 % de C22 et 8 % de C24), époxydée à 4,5 % poids d'oxygène est utilisée pour obtenir un polyester insaturé sur lequel est additionnée la coupe d'amines grasses primaires décrite dans l'exemple 1 b). On obtient ainsi une solution de l'additif X. 2 6 0 7 1 3 9 Les additifs décrits ci-dessus sont obtenus en solution dans le xylène. La concentration des solutions est ajustée à 50 % poids de matière sèche, ce qui fournit les solutions mères de ces additifs dont on teste l'activité en les incorporant à raison de 0,1 % en poids par rapport au gazole dont les caractéristiques ont été données dans le tableau I ci-avant. Les résultats de ces déterminations sont rassemblés dans le tableau II ciaprès. Ils montrent nettement l'amélioration du point d' écoulement que permettent d'obtenir les copolymères modifiés selon l'invention par rapport à un gazole sans additif et par rapport à l'emploi d'un polyester insaturé (A) non modifié (exemple comparatif). TABLEAU II Point de trouble ( C) Point d'écoulement ( C) Additifs % poids G1 G2 G1 G2 néant + 1 + 3 - 6 - 6 0,1% A 0 + 2 - 15 - 12 0,1% I - 2 0 O - 27 - 24 0,1% II - 1 + 1 - 24 - 21 0,1 % III - 1 O - 30 - 27 0,1 % IV - 2 +11 - 21 -21 0,1% V -1 0 - 21 - 18 0,1% VI - 2 0 - 18 -15 0,1 % VII - 3 0 O - 24 - 21 _ _ _ _ _ I I____ _ _ I _ _ _ _ I _ _ _ _ I 0,1% VIIII -1 i + 1 - 27 - 27 0,1 %I IX - 2 + 1 - 27 - 24 0,1% X - 2 0 - 18 18 I0,1 %X j - 2 j 0 I - 18 t - 18 j _ _ _ _ _I _ _ _ _ _ I _ _ _ _ I _ _ _ 2607 1 39 REVENDICATIONS 1- Polymère de masse moléculaire moyenne en nombre de 400 à 20 000 comportant des groupes amino-substitués dans sa molécule, caractérisé en ce qu'il résulte de la réaction d'au moins un composé à fonction amine primaire.répondant à l'une des formules générales: R - Z -+CH2 n- N H H (I) Z-' N- H (I) et HO - R" - NH2 (II) O10 o R représente un radical aliphatique monovalent de 1 à 30 atomes de carbone, Z est choisi parmi les groupes -0-, -NH- et -NR'- dans - lesquels R' représente un radical aliphatique monovalent de l à 30 atomes de carbone, n est un nombre entier de 2 à 4, m est zéro lorsque Z est -NHou un nombre entier de 1 à 4 dans tous les cas, R" représente un radical aliphatique divalent de 2 à 24 atomes de carbone, sur un polyester insaturé résultart de la condensation d'au moins un composé dicarboxylique insaturé ayant de 4 à 8 atomes de carbone dans sa molécule sur au moins un composé monoépoxydé ayant au moins 4 atomes de carbone dans sa molécule, le rapport molaire composé monoépoxydé/composé dicarboxylique étant d'environ 0,8:1 à environ 1,2:1 et le rapport molaire composé à fonction amine primaire/composé dicarboxylique étant d'environ 0,8:1 à environ 1,2:1. 2- Polymère selon la revendication 1, dans lequel le composé dicarboxylique est choisi parmi I'anhydride maléique, l'anhydride itaconique et l'anhydride citraconique. 3- Polymère selon la revendication 1 ou 2; dans lequel le composé monoépoxydé est un monoépoxy alkane terminal de formule R 2 - CH R2/ 0,,2 -9 dans laquelle R1 est l'hydrogène ou un groupe alkyle inférieur de 1 à 4 atomes de carbone, R étant de préférence l'hydrogène, et R2 est un groupe alkyle linéaire ayant de 10 à 48 atomes de carbone. 4- Polymère selon l'une des revendications 1 à 3, dans lequel le composé à fonction amine primaire est une monoalkylamine primaire linéaire ayant de 10 à 24 atomes de carbone. - Polymère selon l'une des revendications 1 à 3, dans lequel le composé à fonction amine primaire est un éther-amine primaire linéaire de formule R - 0F- CH2- -NH}- H, o R représente un radical alkyle linéaire de 8 à 24 atomes de carbone, m est un nombre entier de 1 à 4 et n est un nombre entier de 2 à 4. 6- Polymère selon l'une des revendications 1 à 3, dans lequel le composé à fonction amine primaire est un aminoalcool de formule HO - R" NH2 o R" représente un radical alkylène linéaire de 9 à 18 atomes de carbone. 7- Polymère selon l'une des revendications 1 à 6, dans lequel le polymère résulte de la réaction d'un composé à fonction amine primaire à une température d'environ 25 à 200 C pendant une durée d'environ 1 à 24 heures, sur le polyester insaturé préalablement dissous dans un solvant, la quantité de composé à fonction amine primaire étant telle que le rapport molaire composé à fonction amine primaire/composé dicarboxylique soit d'environ 0,8:1 à 1,2:1. 8- Polymère selon l'une des revendications 1 à 7, dans lequel le polyester insaturé est obtenu par condensation d'un composé dicarboxylique sur un composé monoépoxydé en présence d'acide chlorhydrique comme catalyseur, par chauffage à une température d'environ 50 à 200 C durant environ 1 à 30 heures, la proportion molaire du composé monoépoxydé par rapport au composé dicarboxylique étant de 0,8:1 à 1,2:1. 9- Composition de distillat moyen caractérisée en ce qu'elle comprend une proportion majeure de distillat moyen ayant un intervalle de distillation entre 150 et 450 C et une proportion mineure, suffisante pour en abaisser le point d'écoulement, d'au moins un polymère selon l'une des revendications 1 à 8, ledit polymère comportant des chaines latérales sensiblement linéaires ayant au moins 10 atomes de carbone. - Composition de distillat moyen selon la revendication 9 caractérisée en ce que le distillat moyen consiste en une coupe de gazole ayant un intervalle de distillation allant d'une température initiale d'environ 160 C à 190 C à une température finale d'environ 360 C à 430 C. 11- Composition de distillat moyen selon la revendication 9 ou 10 caractérisée en ce que la proportion du polymère est de 0,001 à 2 % en poids. 12- Composition de distillat moyen selon la revendication 11 caractérisée en ce que la proportion du polymère est de 0,01 à 1 % en poids.